(57)【要約】【課題】酸素濃度が低いシリコン単結晶の製造歩留まりを高めることが可能な石英ガラスルツボを提供する。【解決手段】円筒状の側壁部１０ａと、底部１０ｂと、側壁部１０ａと底部１０ｂとをつなぐコーナー部１０ｃとを有する石英ガラスルツボ１であって、気泡を含まない石英ガラスからなる透明層１１と、透明層１１の外側に形成され、多数の気泡を含む石英ガラスからなる気泡層１２と、気泡層１２の外側に形成され、原料シリカ粉が半溶融状態で固化した半溶融層１３とを備えている。半溶融層１３を除いた状態でのコーナー部１０ｃの赤外線透過率は２５〜５１％であり、半溶融層１３を除いた状態でのコーナー部１０ｃの赤外線透過率は側壁部１０ａの赤外線透過率よりも低く、半溶融層１３を除いた状態での側壁部１０ａの赤外線透過率は底部１０ｂの赤外線透過率よりも低い。【選択図】図１
2020137648.tif 000002
【特許請求の範囲】
【請求項１】
円筒状の側壁部と、底部と、前記側壁部と前記底部とをつなぐコーナー部とを有する石英ガラスルツボであって、
気泡を含まない石英ガラスからなる透明層と、
前記透明層の外側に形成され、多数の気泡を含む石英ガラスからなる気泡層と、
前記気泡層の外側に形成され、原料シリカ粉が半溶融状態で固化した半溶融層とを備え、
前記半溶融層を除いた状態での前記コーナー部の赤外線透過率は２５〜５１％であり、
前記半溶融層を除いた状態での前記コーナー部の赤外線透過率は、前記半溶融層を除いた状態での前記側壁部の赤外線透過率よりも低く、
前記半溶融層を除いた状態での前記コーナー部の赤外線透過率は、前記半溶融層を除いた状態での前記底部の赤外線透過率よりも低いことを特徴とする石英ガラスルツボ。
【請求項２】
前記半溶融層を除いた状態での前記側壁部の赤外線透過率は、前記半溶融層を除いた状態での前記底部の赤外線透過率よりも高い、請求項１に記載の石英ガラスルツボ。
【請求項３】
前記半溶融層を除いた状態での前記側壁部の赤外線透過率は４６〜８４％であり、前記半溶融層を除いた状態での前記底部の赤外線透過率は３６〜７０％である、請求項１又は２に記載の石英ガラスルツボ。
【請求項４】
前記半溶融層を除いた状態での前記コーナー部の熱伝導率は１．５×１０−３〜５．８×１０−３ｃａｌ／ｃｍ・ｓ・℃であり、
前記半溶融層を除いた状態での前記コーナー部の熱伝導率は、前記半溶融層を除いた状態での前記側壁部の熱伝導率よりも低く、
前記半溶融層を除いた状態での前記コーナー部の熱伝導率は、前記半溶融層を除いた状態での前記底部の熱伝導率よりも低い、請求項１乃至３のいずれか一項に記載の石英ガラスルツボ。
【請求項５】
前記半溶融層を除いた状態での前記側壁部の熱伝導率は３．５×１０−３〜１５．０×１０−３ｃａｌ／ｃｍ・ｓ・℃であり、
前記半溶融層を除いた状態での前記底部の熱伝導率は２．７×１０−３〜１３．２×１０−３ｃａｌ／ｃｍ・ｓ・℃である、請求項４に記載の石英ガラスルツボ。
【請求項６】
前記コーナー部の前記気泡層の厚さは１０〜３５ｍｍであり、
前記側壁部の前記気泡層の厚さは１〜２１ｍｍであり、
前記底部の前記気泡層の厚さは４〜２１ｍｍである、請求項１乃至５のいずれか一項に記載の石英ガラスルツボ。
【請求項７】
チョクラルスキー法によるシリコン単結晶の製造方法であって、請求項１乃至６のいずれか一項に記載の石英ガラスルツボを用いて１２×１０１７ａｔｏｍｓ／ｃｍ３以下の酸素濃度を有するシリコン単結晶を引き上げることを特徴とするシリコン単結晶の製造方法。
【請求項８】
円筒状の側壁部と、底部と、前記側壁部と前記底部とをつなぐコーナー部とを有する石英ガラスルツボであって、
気泡を含まない石英ガラスからなる透明層と、
前記透明層の外側に形成され、多数の気泡を含む石英ガラスからなる気泡層と、
前記気泡層の外側に形成され、原料シリカ粉が半溶融状態で固化した半溶融層と、
前記半溶融層の一部が除去された領域からなる少なくとも一つの半溶融層除去部とを備えることを特徴とする石英ガラスルツボ。
【請求項９】
前記半溶融層除去部は、前記側壁部に設けられた第１の半溶融層除去部と、前記コーナー部に設けられた第２の半溶融層除去部と、前記底部に設けられた第３の半溶融層除去部とを含む、請求項８に記載の石英ガラスルツボ。
【請求項１０】
気泡を含まない石英ガラスからなる透明層と、前記透明層の外側に形成され、多数の気泡を含む石英ガラスからなる気泡層と、前記気泡層の外側に形成され、原料シリカ粉が半溶融状態で固化した半溶融層とを備えた石英ガラスルツボの赤外線透過率測定方法であって、
前記半溶融層によって形成される前記石英ガラスルツボの外面の表面粗さが小さくなるように前記外面を加工する工程と、
前記外面の加工後に、前記外面を通過する赤外線に基づいて前記石英ガラスルツボの赤外線透過率を測定する工程とを備えることを特徴とする石英ガラスルツボの赤外線透過率測定方法。
【請求項１１】
前記外面を加工する工程において、前記外面の算術平均粗さＲａが１５μｍ以下となるように前記外面を加工する、請求項１０に記載の石英ガラスルツボの赤外線透過率測定方法。
【請求項１２】
前記半溶融層が除去されるまで前記外面を加工する、請求項１０又は１１に記載の石英ガラスルツボの赤外線透過率測定方法。
【請求項１３】
前記石英ガラスルツボから切り出したルツボ片を用いて赤外線透過率を測定する、請求項１０乃至１２のいずれか一項に記載の石英ガラスルツボの赤外線透過率測定方法。
【請求項１４】
前記外面を加工する工程は、研磨処理又はブラスト処理である、請求項１０乃至１３のいずれか一項に記載の石英ガラスルツボの赤外線透過率測定方法。
【請求項１５】
気泡を含まない石英ガラスからなる透明層と、前記透明層の外側に形成され、多数の気泡を含む石英ガラスからなる気泡層と、前記気泡層の外側に形成され、原料シリカ粉が半溶融状態で固化した半溶融層とを備えた石英ガラスルツボの製造方法であって、
第１の製造条件に基づいて第１の石英ガラスルツボを製造する工程と、
前記半溶融層によって形成される前記第１の石英ガラスルツボの外面の表面粗さが小さくなるように前記外面を加工する工程と、
前記外面の加工後に、前記外面を通過する赤外線に基づいて前記第１の石英ガラスルツボの赤外線透過率を測定する工程と、
前記赤外線透過率の測定値が目標値となるように、前記第１の石英ガラスルツボの赤外線透過率の測定結果を元に修正された第２の製造条件に基づいて第２の石英ガラスルツボを製造する工程とを備えることを特徴とする石英ガラスルツボの製造方法。
【発明の詳細な説明】
【技術分野】
【０００１】
本発明は、チョクラルスキー法（ＣＺ法）によるシリコン単結晶の製造に用いられる石英ガラスルツボ及びこれを用いたシリコン単結晶の製造方法に関する。また本発明は、そのような石英ガラスルツボの赤外線透過率評価方法及びこれを用いた石英ガラスルツボの製造方法に関する。
【背景技術】
【０００２】
ＣＺ法によるシリコン単結晶の製造では石英ガラスルツボが用いられている。ＣＺ法では、シリコン原料を石英ガラスルツボ内で加熱して溶融し、このシリコン融液に種結晶を浸漬し、ルツボを回転させながら種結晶を徐々に引き上げて単結晶を成長させる。半導体デバイス用の高品質なシリコン単結晶を低コストで製造するためには、一回の引き上げ工程で単結晶化率を高める必要があり、そのためにはシリコン融液を安定的に保持することができ、長時間の使用に耐えることができる形状が安定したルツボが必要となる。【０００３】
石英ガラスルツボに関し、特許文献１には、単結晶化率が高く、酸素溶け込み量が多いシリコン単結晶を引き上げるため、ルツボの側壁部、湾曲部及び底部を含む任意の部位の赤外線透過率が３０〜８０％であり、湾曲部の平均赤外線透過率が側壁部及び底部の平均赤外線透過率よりも大きい石英ガラスルツボが記載されている。また特許文献１には、ルツボの赤外線透過率は表面粗さによっても異なり、この表面粗さは原料の石英粉粒度により調整でき、粒度が粗い場合には透過率が低下し、粒度が細かい場合には透過率が上昇することが記載されている。【０００４】
また特許文献２には、シリコン融液の湯面振動を抑えるため、赤外線透過率が３〜３０％、熱伝導度が３．０×１０−３〜１２．０×１０−３ｃａｌ／ｃｍ・ｓ・℃、外表面の面粗さＲａが２〜２０μｍ、気泡層の気泡面積が０．５〜５％である石英ガラスルツボが記載されている。特に、ルツボ壁の外表面の形成状態が滑らかであれば熱線の散乱が抑制され、赤外線の透過が容易になることが記載されている。【０００５】
特許文献３には、単結晶化率を向上させるため、少なくともルツボの底部が不透明であり、ルツボの外面全体の中心線平均粗さＲａを０．１μｍ〜５０μｍとした石英ガラスルツボが記載されている。また特許文献４には、ＤＦ率（単結晶引き上げ歩留まり）の向上のため、外周壁面の平均粗さＲａを６〜１４μｍとし、最大高さＲｙを４０〜７０μｍとした石英ガラスルツボが記載されている。さらにまた、特許文献５には、気泡を含有する外面層の表面に半溶融石英層が形成された石英ガラスルツボにおいて、半溶融石英層の表面粗さＲａを５０〜２００μｍとし、半溶融層の層厚を０．５〜２．０ｍｍとすることが記載されている。
【先行技術文献】
【特許文献】
【０００６】
【特許文献１】特開平９−１５７０８２号公報
【特許文献２】特開２０００−２１９５９３号公報
【特許文献３】特開平７−５３２９５号公報
【特許文献４】特開２００４−１０７１６３号公報
【特許文献５】特開２００９−８４１１４号公報
【発明の概要】
【発明が解決しようとする課題】
【０００７】
シリコン単結晶の引き上げ工程中、石英ガラスルツボの内面はシリコン融液と接触して徐々に溶損するため、ＣＺ法により製造されるシリコン単結晶にはルツボから供給される酸素が含まれている。シリコン単結晶中の酸素は汚染金属のゲッタリングサイトとなるだけでなく、転位を不動化して機械的強度を増加させる役割を果たすが、酸素濃度が高すぎるとデバイス特性に悪影響を与えるだけでなく、機械的強度を逆に低下させる原因にもなる。近年は製造技術の向上により、ゲッタリング効果の確保よりもデバイス特性の向上が重視されており、そのため格子間酸素濃度が例えば１２×１０１７ａｔｏｍｓ／ｃｍ３以下（Old ASTM_F121 (1979)）である低酸素濃度のシリコン単結晶が求められている。【０００８】
低酸素濃度のシリコン単結晶を製造するためにはルツボの加熱温度を抑える必要があり、そのためにはルツボの赤外線透過率を調整する必要があるが、加熱温度が低すぎるとシリコン融液の温度が低くなることにより結晶引き上げ制御が難しくなり、単結晶化率が悪化するという問題がある。【０００９】
ところで、シリカ粉を原料にして製造される石英ガラスルツボの外面には半溶融層が形成される場合がある。半溶融層は、原料シリカ粉の一部が不完全に溶融した状態で冷却されることによって形成された層であり、表面粗さが大きく不透明な層であることから、表面の凹凸によって生じる乱反射によって赤外線透過率が低下し、半溶融層の形成状態のばらつきによって赤外線透過率のばらつきも大きくなる。一方、結晶引き上げ工程中のルツボは１５００℃以上の高温になっており、ルツボの外面が平滑化されて乱反射がなくなると考えられる。実際、引き上げ後に取り出したルツボの外面はカーボンサセプタの内面に馴染んだ状態で冷えて固まり、表面粗さは一様になる。そのため、半溶融層が形成された使用前の状態そのままで石英ガラスルツボの赤外線透過率を評価した場合には、その評価結果に基づいて、シリコン単結晶中の酸素濃度を精密に制御することが難しい。【００１０】
特許文献１〜５は、ルツボの表面粗さ等を制御して赤外線透過率を調整することを開示している。しかしながら、特許文献１〜５はいずれも半溶融層の影響を考慮したものではなく、引き上げ時の実際の伝熱・散乱に着目して赤外線透過率を調整しておらず、酸素濃度が低いシリコン単結晶を製造するために必要なルツボ特性の精密な制御が困難である。【００１１】
したがって、本発明の目的は、酸素濃度が低いシリコン単結晶の製造歩留まりを高めることが可能な石英ガラスルツボ及びこれを用いたシリコン単結晶の製造方法を提供することにある。本発明の他の目的は、目的の酸素濃度を有するシリコン単結晶の製造歩留まりを高めることが可能な石英ガラスルツボの赤外線透過率測定方法及び製造方法を提供することにある。
【課題を解決するための手段】
【００１２】
上記課題を解決するため、本発明による石英ガラスルツボは、円筒状の側壁部と、底部と、前記側壁部と前記底部とをつなぐコーナー部とを有する石英ガラスルツボであって、気泡を含まない石英ガラスからなる透明層と、前記透明層の外側に形成され、多数の気泡を含む石英ガラスからなる気泡層と、前記気泡層の外側に形成され、原料シリカ粉が半溶融状態で固化した半溶融層とを備え、前記半溶融層を除いた状態での前記コーナー部の赤外線透過率は２５〜５１％であり、前記半溶融層を除いた状態での前記コーナー部の赤外線透過率は、前記半溶融層を除いた状態での前記側壁部の赤外線透過率よりも低く、前記半溶融層を除いた状態での前記コーナー部の赤外線透過率は、前記半溶融層を除いた状態での前記底部の赤外線透過率よりも低いことを特徴とする。【００１３】
本発明によれば、ルツボのコーナー部からの過度な入熱を抑えてルツボの溶損を抑えることができ、ルツボからシリコン融液への酸素供給を抑えて低酸素濃度のシリコン単結晶を製造することができる。また本発明では結晶引き上げ工程中の実際の使用状態に近い状態でルツボの赤外線透過率を評価することができ、ルツボの赤外線透過率をより精密に制御することができる。したがって、低酸素濃度のシリコン単結晶の製造歩留まりを高めることができる。【００１４】
本発明において、前記半溶融層を除いた状態での前記側壁部の赤外線透過率は、前記半溶融層を除いた状態での前記底部の赤外線透過率よりも高いことが好ましい。この場合において、前記半溶融層を除いた状態での前記側壁部の赤外線透過率は４６〜８４％であり、前記半溶融層を除いた状態での前記底部の赤外線透過率は３６〜７０％であることが好ましい。これによれば、低酸素濃度のシリコン単結晶の製造歩留まりを高めることができる。また、引き上げ工程の初期にヒーターパワーを低く抑えながらシリコン融液を加熱することができる。【００１５】
本発明において、前記半溶融層を除いた状態での前記コーナー部の熱伝導率は１．５×１０−３〜５．８×１０−３ｃａｌ／ｃｍ・ｓ・℃であり、前記半溶融層を除いた状態での前記コーナー部の熱伝導率は、前記半溶融層を除いた状態での前記側壁部の熱伝導率よりも低く、前記半溶融層を除いた状態での前記コーナー部の熱伝導率は、前記半溶融層を除いた状態での前記底部の熱伝導率よりも低いことが好ましい。この場合において、前記半溶融層を除いた状態での前記側壁部の熱伝導率は３．５×１０−３〜１５．０×１０−３ｃａｌ／ｃｍ・ｓ・℃であり、前記半溶融層を除いた状態での前記底部の熱伝導率は２．７×１０−３〜１３．２×１０−３ｃａｌ／ｃｍ・ｓ・℃であることが好ましい。【００１６】
ＣＺ法によるシリコン単結晶の引上げにおいて、石英ガラスルツボの熱伝導率が低いと、シリコン原料を溶融させるためにより多くの加熱量が必要となり、シリコン原料の溶融工程の時間が長くなる。また、シリコン原料を溶融させるためにより強く加熱をしなければならないために、高温による石英ルツボの変形が生じることがある。石英ルツボの変形が単結晶の引上げに支障を及ぼすことがある。また、シリコン融液の加熱量が不十分だと、融液の一部が固化してしまうという悪い影響を与えることもある。逆に、石英ルツボの熱伝導率が高いと、引上げ中のシリコン単結晶の直径制御が困難になる場合がある。しかし、ルツボの各部位の熱伝導率が少なくとも上記範囲内にある場合は、問題なく単結晶を引き上げることができる。【００１７】
本発明において、前記コーナー部の前記気泡層の厚さは１０〜３５ｍｍであり、前記側壁部の前記気泡層の厚さは１〜２１ｍｍであり、前記底部の前記気泡層の厚さは４〜２１ｍｍであることが好ましい。この構成によれば、半溶融層を除いた状態において、ルツボの各部位の赤外線透過率が上記条件を満たす石英ガラスルツボを容易に実現することができる。【００１８】
また、本発明によるシリコン単結晶の製造方法は、チョクラルスキー法によるシリコン単結晶の製造方法であって、上述した本発明による石英ガラスルツボを用いて１２×１０１７ａｔｏｍｓ／ｃｍ３以下の酸素濃度を有するシリコン単結晶を引き上げることを特徴とする。本発明によれば、低酸素濃度のシリコン単結晶の製造歩留まりを高めることができる。【００１９】
また、本発明による石英ガラスルツボは、円筒状の側壁部と、底部と、前記側壁部と前記底部とをつなぐコーナー部とを有する石英ガラスルツボであって、気泡を含まない石英ガラスからなる透明層と、前記透明層の外側に形成され、多数の気泡を含む石英ガラスからなる気泡層と、前記気泡層の外側に形成され、原料シリカ粉が半溶融状態で固化した半溶融層と、前記半溶融層の一部が除去された領域からなる少なくとも一つの半溶融層除去部とを備えることを特徴とする。【００２０】
本発明によれば、結晶引き上げ工程中の実際の使用状態に近い状態でルツボの赤外線透過率を評価することができ、さらに評価後のルツボを実際の結晶引き上げ工程に使用することができる。【００２１】
本発明において、前記半溶融層除去部は、前記側壁部に設けられた第１の半溶融層除去部と、前記コーナー部に設けられた第２の半溶融層除去部と、前記底部に設けられた第３の半溶融層除去部とを含むことが好ましい。これにより、ルツボの各部位の赤外線透過率を結晶引き上げ工程中の実際の使用状態に近い状態で評価することができ、さらに評価後のルツボを実際の結晶引き上げ工程に使用することができる。【００２２】
また、本発明による石英ガラスルツボの赤外線透過率測定方法は、気泡を含まない石英ガラスからなる透明層と、前記透明層の外側に形成され、多数の気泡を含む石英ガラスからなる気泡層と、前記気泡層の外側に形成され、原料シリカ粉が半溶融状態で固化した半溶融層とを備えた石英ガラスルツボの赤外線透過率測定方法であって、前記半溶融層によって形成される前記石英ガラスルツボの外面の表面粗さが小さくなるように前記外面を加工する工程と、前記外面の加工後に、前記外面を通過する赤外線に基づいて前記石英ガラスルツボの赤外線透過率を測定する工程とを備えることを特徴とする。【００２３】
本発明によれば、使用前の状態において半溶融層を除去し、半溶融層のルツボ個体差をキャンセルした状態で赤外線透過率を評価するので、結晶引き上げ工程中の実際の使用状態に近い状態でルツボの赤外線透過率を評価することができ、ルツボの赤外線透過率をより精密に制御することができる。したがって、低酸素濃度のシリコン単結晶の製造歩留まりを高めることができる。【００２４】
本発明による赤外線透過率測定方法は、前記外面を加工する工程において、前記外面の算術平均粗さＲａが１５μｍ以下となるように前記外面を加工することが好ましく、前記半溶融層が除去されるまで前記外面を加工することが特に好ましい。これによれば、半溶融層の影響を受けない状態でルツボの赤外線透過率を評価することができる。【００２５】
本発明による赤外線透過率測定方法は、前記石英ガラスルツボから切り出したルツボ片を用いて赤外線透過率を測定することが好ましい。これによれば、石英ガラスルツボの外面の加工及び赤外線透過率の測定を容易に行うことができる。【００２６】
本発明において、前記外面を加工する工程は、研磨処理又はブラスト処理であることが好ましい。この方法によれば、石英ガラスルツボの外面を容易に加工することができる。【００２７】
また、本発明による石英ガラスルツボの製造方法は、気泡を含まない石英ガラスからなる透明層と、前記透明層の外側に形成され、多数の気泡を含む石英ガラスからなる気泡層と、前記気泡層の外側に形成され、原料シリカ粉が半溶融状態で固化した半溶融層とを備えた石英ガラスルツボの製造方法であって、第１の製造条件に基づいて第１の石英ガラスルツボを製造する工程と、前記半溶融層によって形成される前記第１の石英ガラスルツボの外面の表面粗さが小さくなるように前記外面を加工する工程と、前記外面の加工後に、前記外面を通過する赤外線に基づいて前記第１の石英ガラスルツボの赤外線透過率を測定する工程と、前記赤外線透過率の測定値が目標値となるように、前記第１の石英ガラスルツボの赤外線透過率の測定結果を元に修正された第２の製造条件に基づいて第２の石英ガラスルツボを製造する工程とを備えることを特徴とする。【００２８】
本発明によれば、使用前の石英ガラスルツボの赤外線透過率を実際の使用状態に近い状態で評価することができる。したがって、結晶引き上げ工程中のルツボの赤外線透過率をより精密に制御することができ、これにより、例えば、低酸素濃度のシリコン単結晶の製造歩留まりを高めることができる。
【発明の効果】
【００２９】
本発明によれば、酸素濃度が低いシリコン単結晶の製造歩留まりを高めることが可能な石英ガラスルツボ及びこれを用いたシリコン単結晶の製造方法を提供することができる。また本発明によれば、実際の使用状態に近い状態で、石英ガラスルツボの赤外線透過率を測定することができ、さらに、酸素濃度が低いシリコン単結晶の製造歩留まりを高めることが可能な石英ガラスルツボの製造方法を提供することができる。
【図面の簡単な説明】
【００３０】
【図１】図１は、本発明の実施の形態による石英ガラスルツボの構造を示す略側面断面図である。
【図２】図２は、図１のＸ部における石英ガラスルツボの部分拡大図である。
【図３】図３（ａ）及び（ｂ）は、ルツボ使用前後における半溶融層の状態変化を説明するための図であって、図３（ａ）は使用前の状態、図３（ｂ）は使用中の状態をそれぞれ示している。
【図４】図４は、石英ガラスルツボの赤外線透過率の測定方法を示すフローチャートである。
【図５】図５は、石英ガラスルツボの赤外線透過率の測定方法を示す模式図である。
【図６】図６は、上述した赤外線透過率の評価方法を含む石英ガラスルツボの製造方法を示すフローチャートである。
【図７】図７は、回転モールド法による石英ガラスルツボの製造方法を説明するための模式図である。
【図８】図８は、本発明の他の実施の形態による石英ガラスルツボの構成を示す略斜視図である。
【図９】図９は、図８の石英ガラスルツボの略側面断面図である。
【図１０】図１０は、石英ガラスルツボのサンプル＃１〜＃１２の各部位の半溶融層を除去して測定された赤外線透過率とそれらのルツボサンプルを用いて引き上げられたシリコン単結晶の酸素濃度の測定結果を示す表である。
【図１１】図１１は、従来及び本発明の評価方法によるルツボのコーナー部の赤外線透過率の測定結果並びに当該ルツボを用いて製造されたシリコン単結晶の酸素濃度を示す表である。
【図１２】図１２（ａ）及び（ｂ）は、石英ルツボの赤外線透過率の測定結果と結晶酸素濃度の関係性を示す散布図及び回帰直線であり、横軸は赤外線透過率の測定値、縦軸は結晶酸素濃度をそれぞれ示している。
【発明を実施するための形態】
【００３１】
以下、添付図面を参照しながら、本発明の好ましい実施の形態について詳細に説明する。
【００３２】
図１は、本発明の実施の形態による石英ガラスルツボの構造を示す略側面断面図である。また、図２は、図１のＸ部における石英ガラスルツボの部分拡大図である。
【００３３】
図１及び図２に示すように、石英ガラスルツボ１は、シリコン融液を支持するためのシリカガラス製の容器であって、円筒状の側壁部１０ａと、底部１０ｂと、側壁部１０ａと底部１０ｂとをつなぐコーナー部１０ｃとを有している。底部１０ｂは緩やかに湾曲したいわゆる丸底であることが好ましいが、いわゆる平底であってもよい。コーナー部１０ｃは側壁部１０ａと底部１０ｂとの間に位置し、底部１０ｂよりも大きな曲率を有する部位である。
【００３４】
石英ガラスルツボ１の口径は２２インチ（約５６０ｍｍ）以上であることが好ましく、３２インチ（約８００ｍｍ）以上であることが特に好ましい。このような大口径のルツボは直径３００ｍｍ以上の大型のシリコン単結晶インゴットの引き上げに用いられ、長時間使用しても単結晶の品質に影響を与えないことが求められるからである。近年、シリコン単結晶の大型化によるルツボの大型化及び引き上げ工程の長時間化に伴い、結晶品質の安定化が問題となっており、大型ルツボでは結晶品質の安定化が極めて重要な課題である。ルツボの肉厚はその部位によって多少異なるが、２２インチ以上のルツボの側壁部１０ａの肉厚は７ｍｍ以上であることが好ましく、２４インチ（約６００ｍｍ）以上のルツボの側壁部１０ａの肉厚は８ｍｍ以上であることが好ましい。また、３２インチ以上の大型ルツボの側壁部１０ａの肉厚は１０ｍｍ以上であることが好ましく、４０インチ（約１０００ｍｍ）以上の大型ルツボの側壁部１０ａの肉厚は１３ｍｍ以上であることが好ましい。
【００３５】
図２に示すように、石英ガラスルツボ１は、気泡を含まない石英ガラスからなる透明層１１（無気泡層）と、多数の微小な気泡を含む石英ガラスからなり、透明層１１よりもルツボの外側に形成された気泡層１２（不透明層）と、気泡層１２の外側に形成され、原料シリカ粉が半溶融状態で固化した半溶融層１３とを備えている。
【００３６】
透明層１１は、シリコン融液と接触するルツボの内面１０ｉを構成する層であって、石英ガラス中の気泡が原因で単結晶化率が低下することを防止するために設けられている。透明層１１の厚さは０．５〜１０ｍｍであることが好ましく、単結晶の引き上げ工程中の溶損によって完全に消失して気泡層１２が露出することがないよう、ルツボの部位ごとに適切な厚さに設定される。気泡層１２と同様、透明層１１はルツボの側壁部１０ａから底部１０ｂまでのルツボ全体に設けられていることが好ましいが、シリコン融液と接触しないルツボの上端部（リム部）において透明層１１の形成を省略することも可能である。
【００３７】
透明層１１は、気泡含有率が０．１ｖｏｌ％以下の石英ルツボの内側の部位である。透明層１１が「気泡を含まない」とは、気泡が原因で単結晶化率が低下しない程度の気泡含有率及び気泡サイズを有することを意味する。ルツボの内面近傍に気泡が存在すると、ルツボの内面の溶損によってルツボ内面近傍の気泡を石英ガラス中に閉じ込めておくことができなくなり、結晶引き上げの際に石英ガラス中の気泡が熱膨張によって破裂することによってルツボ破片（石英片）が剥離するおそれがあるからである。融液中に放出されたルツボ破片が融液対流に乗って単結晶の成長界面まで運ばれて単結晶中に取り込まれた場合には、単結晶の有転位化の原因となる。またルツボ内面の溶損によって融液中に放出された気泡が固液界面まで浮上して単結晶中に取り込まれた場合にはピンホールの原因となる。透明層１１の気泡の平均直径は１００μｍ以下であることが好ましい。
【００３８】
透明層１１の気泡含有率及び気泡の直径は、特開２０１２−１１６７１３号公報に開示された方法により、光学的検出手段を用いて非破壊で測定することができる。光学的検出手段は、ルツボに照射した光の透過光又は反射光を受光する受光装置を備える。照射光の発光手段は受光装置に内蔵されたものでもよく、外部の発光手段を利用してもよい。また光学的検出手段はルツボの内面に沿って回動操作できるものが好ましく用いられる。照射光としては、可視光、紫外線及び赤外線のほか、Ｘ線もしくはレーザ光などを利用することができる。受光装置は、光学レンズ及び撮像素子を含むデジタルカメラを用いることができる。光学的検出手段による測定結果は画像処理装置に取り込まれ、気泡の直径及び単位体積当たりの気泡含有率が算出される。
【００３９】
ルツボ表面から一定深さに存在する気泡を検出するには、光学レンズの焦点を表面から深さ方向に走査すればよい。詳細には、デジタルカメラを用いてルツボ内表面の画像を撮影し、ルツボ内表面を一定面積ごとに区分して基準面積Ｓ１とし、この基準面積Ｓ１ごとに気泡の占有面積Ｓ２を求め、面積気泡含有率Ｐｓ＝（Ｓ２／Ｓ１）×１００（％）が算出される。
【００４０】
体積比による気泡含有率の算出では、画像を撮影した深さと基準面積Ｓ１から基準体積Ｖ１を求める。さらに気泡を球状とみなして、気泡の直径から気泡の体積Ｖ２を算出する。そしてＶ１，Ｖ２から、体積気泡含有率Ｐｖ＝（Ｖ２／Ｖ１）×１００（％）を算出する。本発明においては、この体積気泡含有率Ｐｖを「気泡含有率」として定義する。また、気泡を球状とみなして算出した気泡の直径から求めた相加平均値を「気泡の平均直径」として定義する。
【００４１】
なお、基準体積は５ｍｍ×５ｍｍ×奥行（深さ）０．４５ｍｍであり、測定する最小の気泡の直径は５μｍ（直径が５μｍ未満のものは無視する）、直径５μｍの気泡を測定できる分解能があればよい。また、光学レンズの焦点距離を基準体積Ｖ１の深さ方向にずらして、基準体積の内部に含まれる気泡を捉えて、気泡の直径を測定する。
【００４２】
気泡層１２は、ルツボの外面１０ｏを構成する層であり、ルツボ内のシリコン融液の保温性を高めると共に、単結晶引き上げ装置内においてルツボを取り囲むように設けられたヒーターからの輻射熱を分散させてルツボ内のシリコン融液をできるだけ均一に加熱するために設けられている。そのため、気泡層１２はルツボの側壁部１０ａから底部１０ｂまでのルツボ全体に設けられている。気泡層１２の厚さは、ルツボ壁の厚さから透明層１１及び半溶融層１３の厚さを差し引いた値であり、ルツボの部位によって異なる。気泡層１２の気泡含有率は、例えばルツボから切り出した不透明石英ガラス片の比重測定（アルキメデス法）により求めることができる。
【００４３】
気泡層１２の気泡含有率は、透明層１１よりも高く、０．１ｖｏｌ％よりも大きく且つ５ｖｏｌ％以下であることが好ましく、１ｖｏｌ％以上且つ４ｖｏｌ％以下であることがさらに好ましい。気泡層１２の気泡含有率が０．１ｖｏｌ％以下では気泡層１２の機能を発揮できず、保温性が不十分となるからである。また、気泡層１２の気泡含有率が５ｖｏｌ％を超える場合には気泡の膨張によりルツボが大きく変形して単結晶歩留まりが低下するおそれがあり、さらに伝熱性が不十分となるからである。特に、気泡層１２の気泡含有率が１〜４％であれば、保温性と伝熱性のバランスが良く好ましい。気泡層１２に含まれる多数の気泡は目視で認識することができる。なお上述の気泡含有率は、使用前のルツボを室温環境下で測定した値である。
【００４４】
半溶融層１３は、石英ガラスルツボの外面においてルツボの原料であるシリカ粉の一部が不完全に溶融した状態（半溶融状態）で冷却されることによって形成された層である。半溶融層１３は起伏に富んだ表面を有し、ルツボの外面側から入射した光の散乱や反射が大きいため、ルツボの赤外線透過率に影響を与える。半溶融層１３はルツボの製造過程で形成される層であり、単結晶の引き上げに必ずしも必要な層ではないが、半溶融層１３を除去する積極的な理由もないことから、ルツボ製品は半溶融層１３が存在する状態で提供されている。石英ガラスルツボの外面に形成される半溶融層１３の一般的な厚さは０．０５〜２．０ｍｍである。半溶融層１３の厚さは、ルツボ製造時にルツボ外面近傍の温度勾配が急なほど薄くなり、緩やかなほど厚くなる。半溶融層１３が厚ければ厚いほど表面粗さは大きくなり、石英粉が離脱しやすい状態となっている。また温度勾配はルツボの部位ごとに異なるため、半溶融層１３の厚さはルツボの部位によっても異なる。
【００４５】
ルツボの外面に半溶融層１３が形成されているか否かは、ルツボの外面をＸ線回折法で測定したとき、アモルファス特有の回折像がぼやけたハローパターンと結晶性を示すピークが混在しているか否かによって判断することができる。例えば、測定対象が結晶層の場合、結晶性を示すピークが検出されるが、回折像がぼやけたハローパターンは検出されない。逆に測定対象が非結晶層（アモルファス層）の場合、回折像がぼやけたハローパターンが検出され、結晶性を示すピークは検出されない。ルツボの外面に形成されている半溶融層１３を除去すると、ガラスの表面がむき出しになるため、Ｘ線回折法でピークは検出されなくなる。このように、半溶融層は、Ｘ線回折法で測定したとき回折像がぼやけたハローパターンと結晶性を示すピークが混在する層であるということができる。また、結晶層は、Ｘ線回折法でピークが検出される層であり、非結晶層は、回折像がぼやけたハローパターンが検出される層であるということができる。
【００４６】
シリコン融液の汚染を防止するため、透明層１１を構成する石英ガラスは高純度であることが望ましい。そのため、本実施形態による石英ガラスルツボ１は、合成シリカ粉から形成される内面層（以下「合成層」という）と、天然シリカ粉から形成される外面層（以下、「天然層」という）の二層からなることが好ましい。合成シリカ粉は、四塩化珪素（ＳｉＣｌ４）の気相酸化（乾燥合成法）やシリコンアルコキシドの加水分解（ゾル・ゲル法）によって製造することができる。また天然シリカ粉は、α−石英を主成分とする天然鉱物を粉砕して粒状にすることによって製造されるシリカ粉である。
【００４７】
詳細は後述するが、合成層と天然層の二層構造は、ルツボ製造用モールドの内面に沿って天然シリカ粉を堆積し、その上に合成シリカ粉を堆積し、アーク放電によるジュール熱によりこれらのシリカ粉を溶融することにより製造することができる。アーク溶融工程の初期にはシリカ粉の堆積層の外側から強く真空引きすることによって気泡を除去して透明層１１を形成する。その後、真空引きを停止するか弱めることによって透明層１１の外側に気泡層１２を形成する。そのため、合成層と天然層との境界面は、透明層１１と気泡層１２との境界面と必ずしも一致するものではないが、合成層は、透明層１１と同様に、結晶引き上げ工程中のルツボ内面の溶損によって完全に消失しない程度の厚さを有することが好ましい。
【００４８】
次に本実施形態による石英ガラスルツボの特徴について説明する。
【００４９】
石英ガラスルツボを側壁部１０ａ、コーナー部１０ｃ、底部１０ｂの３つの領域に分けた場合に、コーナー部１０ｃの赤外線透過率は、他の領域の赤外線透過率よりもシリコン単結晶の酸素濃度に大きな影響を与える。この理由としては、コーナー部１０ｃの赤外線透過率は、コーナー部１０ｃからの入熱に影響し、ルツボ内面の温度に影響する結果、シリコン融液中への酸素の供給量に影響を与えるからである。
【００５０】
本実施形態において、石英ガラスルツボ１のコーナー部１０ｃの赤外線透過率は、側壁部１０ａの赤外線透過率よりも低く、かつ、底部１０ｂの赤外線透過率よりも低い。石英ガラスルツボを側壁部１０ａ、コーナー部１０ｃ、底部１０ｂの３つの領域に分けた場合に、コーナー部１０ｃの赤外線透過率を最も低くすることにより、コーナー部１０ｃからの入熱を抑えてルツボ内面の温度上昇を抑えることができる。したがって、シリコン融液中への酸素の供給量を抑えることができ、これにより低酸素濃度のシリコン単結晶を育成することができる。
【００５１】
上記のように、石英ガラスルツボ１の外面には半溶融層１３が形成されているが、以下に示すルツボの各部位の赤外線透過率の好ましい範囲は、半溶融層１３を除いた状態での測定値である。このように測定する理由は以下の通りである。
【００５２】
図３（ａ）及び（ｂ）は、石英ガラスルツボ１の使用前後における半溶融層１３の状態変化を説明するための図であって、図３（ａ）は使用前の状態、図３（ｂ）は使用中の状態をそれぞれ示している。
【００５３】
図３（ａ）に示すように、使用前の製品状態の石英ガラスルツボ１には半溶融層１３が形成されている。上記のように、半溶融層１３は原料シリカ粉の一部が不完全に溶融した状態で固化した層であり、その表面状態は原料シリカ粉の粒度分布や溶融条件に違いよってルツボ製品ごとに多少のばらつきがあり、赤外線透過率にも個体差が生じている。またルツボの表面状態の差は、側壁部１０ａ、コーナー部１０ｃ、底部１０ｂといったルツボの部位ごとにも生じている。このようなルツボがカーボンサセプタ内に設置されて高温下で実際に使用されると半溶融層１３の状態が変化する。
【００５４】
すなわち、図３（ｂ）に示すように、単結晶引き上げ工程中は１５００℃以上の高温によって石英ガラスルツボ１が軟化すると共に、ルツボ内にシリコン融液５が貯留されていることによってルツボ壁を外側へ押し出す液圧が発生している。一方、石英ガラスルツボ１の外側にはカーボンサセプタ２０があり、ルツボの外面は径方向に拘束されているため、半溶融層１３の凹凸は押し潰されて平滑化される。したがって、単結晶引き上げ工程中の石英ガラスルツボの赤外線透過率は、未使用の製品状態のときと異なる。
【００５５】
通常、石英ガラスルツボの品質の評価には未使用状態のルツボの測定データが使用される。しかしながら、上述したようにルツボの外面の凹凸は使用中にキャンセルされるため、外面の凹凸にルツボ個体差や部位ごとの差がある状態で測定された赤外線透過率に基づいてルツボを評価することは望ましくない。例えば、半溶融層１３が存在するときにはルツボの赤外線透過率が非常に低かったとしても、実際の引き上げ工程において半溶融層が消滅したときの赤外線透過率が高い場合には、ルツボの外側からの入熱を抑えることができず、単結晶中の酸素濃度を低くすることができない。
【００５６】
以上の理由から、本発明では、外面の半溶融層１３を意図的に除去し、外面の凹凸が赤外線透過率に与える影響を減じた上でルツボの各部位の赤外線透過率を測定・評価する。すなわち、本発明は、使用前の石英ガラスルツボに対して使用中の状態、特にルツボ使用中における半溶融層１３の状態を擬似的に作り出し、そのような状態で測定された赤外線透過率及び熱伝導率の分布が以下の特徴を有するものである。なお結晶引き上げ工程中の石英ガラスルツボの赤外線透過率は、高温下で熱膨張した気泡の影響を受けているが、熱膨張前の気泡であっても赤外線透過率の評価指標として有効である。
【００５７】
まず半溶融層１３を除いた状態において、コーナー部１０ｃの赤外線透過率は２５〜５１％であることが好ましく、コーナー部１０ｃの熱伝導率は１．５×１０−３〜５．８×１０−３ｃａｌ／ｃｍ・ｓ・℃であることが好ましい。コーナー部１０ｃの赤外線透過率が２５％よりも低い場合にはルツボ内のシリコン融液の加熱量が不足して結晶引き上げ制御が難しくなり、単結晶が有転位化しやすくなるからであり、赤外線透過率が５１％よりも高い場合には、酸素濃度が１２×１０１７ａｔｏｍｓ／ｃｍ３以下の低酸素濃度のシリコン単結晶をその全長に亘って安定的に引き上げることができないからである。
【００５８】
また半溶融層１３を除いた状態において、側壁部１０ａの赤外線透過率は４６〜８４％であることが好ましく、側壁部１０ａの熱伝導率は３．５×１０−３〜１５．０×１０−３ｃａｌ／ｃｍ・ｓ・℃であることが好ましい。ルツボの側壁部１０ａの赤外線透過率を相対的に高くすることで、引き上げ初期のヒーターパワーを低く抑えることができ、これによりルツボのコーナー部１０ｃの内面の温度上昇を抑えてシリコン融液中への酸素の溶け込みを抑えることができる。したがって、低酸素濃度のシリコン単結晶を引き上げることが可能になる。
【００５９】
また半溶融層１３を除いた状態において、底部１０ｂの赤外線透過率は３６〜７０％であり、底部１０ｂの熱伝導率は２．７×１０−３〜１３．２×１０−３ｃａｌ／ｃｍ・ｓ・℃であることが好ましい。底部１０ｂの赤外線透過率を側壁部１０ａの赤外線透過率以下とすることで、引き上げ後半におけるシリコン融液の温度の安定化を図ることができ、これによりシリコン単結晶中の酸素濃度の安定化を図ることができる。
【００６０】
熱伝導率の測定にはレーザーフラッシュ法を用いることができる。レーザーフラッシュ法は、光加熱・光観測による非接触測定法であり、測定時間も短い。また、絶縁体や半導体、金属などの材料の種類を問わず測定ができ、適用範囲の広さと簡便さから、広く普及している方法である。レーザーフラッシュ法では、断熱真空下に設置した平板状固体試料の表面を均一にパルスレーザーで加熱し、その後の厚み方向への熱の拡散を試料裏面温度の時間変化として観測することで、平板状試料の厚さ方向の熱拡散率を求めることができる。レーザーフラッシュ法によって計測された熱拡散率に対して、他の装置で測定した試料の比熱と密度を掛けることにより、熱伝導率を算出することが出来る。
【００６１】
以上の赤外線透過率及び熱伝導率は常温で測定した値であり、ルツボの厚み方向の値である。なお、常温での石英ガラスルツボの赤外線透過率及び熱伝導率は、結晶引き上げ時の高温環境下（１８００℃程度）での値とは異なるが、上記の常温での赤外線透過率及び熱伝導率の範囲内であれば、酸素濃度が低いシリコン単結晶を高い製造歩留まりで得ることができる。
【００６２】
側壁部１０ａの肉厚はその上端から下端まで概ね一定であるが、上端部の肉厚は平均肉厚よりも少し薄くなり、下端部の肉厚は平均肉厚よりも少し厚くなる傾向があるため、側壁部の位置によって赤外線透過率も変化する。したがって、側壁部１０ａにおける肉厚及び赤外線透過率の測定位置Ｐａは、側壁部１０ａの平均肉厚及び平均赤外線透過率が得られる位置で測定することが好ましく、ルツボの側壁部１０ａの高さｈａの半分の位置ｈａ／２からルツボ全体の高さｈ０の半分の位置ｈ０／２までの範囲内であることが好ましい。またコーナー部１０ｃにおける肉厚及び赤外線透過率の測定位置Ｐｃは、コーナー部１０ｃの肉厚最大位置であることが好ましく、底部１０ｂにおける肉厚及び赤外線透過率の測定位置Ｐｂは、底部１０ｂの中心であることが好ましい。
【００６３】
ルツボの各部位の赤外線透過率は、気泡層１２の厚さを変えることにより調整することができる。気泡層１２の厚さは、ルツボの肉厚から透明層１１の厚さを差し引いた値であり、透明層１１の厚さが一定であればルツボの肉厚を厚くした分だけ気泡層１２の厚さも厚くなる。したがって、例えばコーナー部１０ｃの肉厚を増加させて気泡層１２の厚さを厚くすることにより、コーナー部１０ｃの赤外線透過率を下げることができる。
【００６４】
ルツボの肉厚を部分的に増加させる方法としては、後述する回転モールド法において、例えば、原料シリカ粉の堆積層の厚みを部分的に大きくし、その部分のアーク溶融の時間や熱量を増やすことで、溶融ガラスの厚みを増やす方法を挙げることができる。また、ルツボの肉厚を増加させることなく透明層と気泡層１２の厚みの比率を変化させることで気泡層１２を厚くすることもできる。この場合、シリカ粉の堆積層の外側から強く空気を吸引する時間を短くすることで、透明層１１に対する気泡層１２の厚みを相対的に厚くすることができる。特に、吸引力を部分的に変化させることで透明層と気泡層１２との厚みの比率を部分的に変えることができる。
【００６５】
ルツボの各部位の赤外線透過率は、気泡層１２の気泡含有率を変えることにより調整してもよい。例えば、気泡層１２の厚さが一定のままコーナー部１０ｃの気泡層１２の気泡含有率をより一層高くすることにより、コーナー部１０ｃの赤外線透過率を下げることができる。気泡層１２の気泡含有率は、石英ガラスルツボ１をいわゆる回転モールド法により製造する際に、原料シリカ粉の粒度やアーク加熱時の温度を調整することで制御することができる。
【００６６】
以上説明したように、本実施形態による石英ガラスルツボ１は、コーナー部１０ｃの赤外線透過率が従来よりも低く抑えられており、コーナー部１０ｃの赤外線透過率は側壁部１０ａ及び底部１０ｂよりも低いので、シリコン融液への酸素供給量を低く抑えることができ、シリコン単結晶の低酸素化を図ることが可能となる。
【００６７】
図４は、ルツボ片を用いた石英ガラスルツボの赤外線透過率測定方法を示すフローチャートである。また、図５は、石英ガラスルツボの赤外線透過率測定方法を示す模式図である。
【００６８】
図４及び図５に示すように、石英ガラスルツボの赤外線透過率の測定では、まず石英ガラスルツボから切り出したルツボ片のサンプルを用意する（ステップＳ１１）。上記のように、測定対象の石英ガラスルツボ１は、透明層１１と、透明層１１の外側に形成された気泡層１２と、気泡層１２の外側に形成された半溶融層１３とを有するものである。
【００６９】
次に、ルツボ片から半溶融層１３を除去する（ステップＳ１２）。半溶融層１３を除去する方法としては、研磨処理やブラスト処理を挙げることができるが、他の方法でもよい。半溶融層１３は完全に除去されることが好ましいが、完全に除去しなくてもよく、半溶融層１３が形成されたルツボの外面の表面粗さがある程度小さくなるようにルツボ片を加工すれば足りる。この場合、ルツボの外面の算術平均粗さＲａは１５μｍ以下となることが好ましく、１０μｍ以下が特に好ましい。このように、ルツボ片の外面の表面粗さが小さくなるようにルツボ片を加工することにより、赤外線透過率の適切な評価が可能である。
【００７０】
次に、ルツボ片の赤外線透過率を測定する（ステップＳ１３）。図５に示すように、ルツボ片１ｓの赤外線透過率の測定では、赤外線ランプ２１の下方にレーザーパワーメーター２２（受光装置）を配置し、ルツボ片１ｓをレーザーパワーメーター２２の受光部に配置する。赤外線ランプ２１からの赤外光は、ルツボ片１ｓを透過してレーザーパワーメーター２２で受光される。ルツボ片１ｓの赤外線透過率は、ルツボ壁の一方の面から赤外光を入射したときに反対側の面から出射した光を受光する場合における入射光量に対する出射光量の比として求められる。
【００７１】
図６は、上述した赤外線透過率の評価方法を含む石英ガラスルツボ１の製造方法を示すフローチャートである。
【００７２】
本実施形態による石英ガラスルツボ１の製造方法は、既定のルツボ製造条件（第１の製造条件）に基づいて石英ガラスルツボ（第１の石英ガラスルツボ）を製造する工程（ステップＳ２１）と、この石英ガラスルツボの半溶融層１３を除去する工程（ステップＳ２２）と、石英ガラスルツボの半溶融層を除去した部分の赤外線透過率を測定する工程（ステップＳ２３）と、赤外線透過率の測定値が目標値となるように既定のルツボ製造条件を修正する工程（ステップＳ２４）と、新たなルツボ製造条件（第２の製造条件）に基づいて後続の石英ガラスルツボ（第２の石英ガラスルツボ）を製造する工程（ステップＳ２５）とを有している。なお半溶融層１３を除去する工程では半溶融層１３を完全に除去しなくてもよく、外面の表面粗さが小さくなるように加工すれば足りる。このように、ルツボの赤外線透過率の評価結果をルツボ製造条件にフィードバックすることにより、部位ごとに所望の赤外線透過率を有する石英ガラスルツボを効率よく製造することができる。
【００７３】
次に石英ガラスルツボ１の製造方法について説明する。
【００７４】
図７は、回転モールド法による石英ガラスルツボ１の製造方法を説明するための模式図である。
【００７５】
図７に示すように、本実施形態による石英ガラスルツボ１は、いわゆる回転モールド法により製造することができる。回転モールド法では、回転するモールド３０の内面３０ｉに、天然シリカ粉１６Ｂ及び合成シリカ粉１６Ａを順に堆積させて原料シリカ粉の堆積層１６を形成する。ルツボの原料として天然シリカ粉のみを用いることも可能である。これらの原料シリカ粉は遠心力によってモールド３０の内面３０ｉに張り付いたまま一定の位置に留まり、ルツボの形状に維持される。
【００７６】
次に、モールド３０内にアーク電極３１を設置し、モールド３０の内面３０ｉ側から原料シリカ粉の堆積層１６をアーク溶融する。加熱時間、加熱温度等の具体的条件はルツボの原料やサイズなどの条件を考慮して適宜決定する必要がある。このとき、モールド３０の内面３０ｉに設けられた多数の通気孔３２から原料シリカ粉の堆積層１６を吸引することにより、溶融石英ガラス中の気泡量を制御する。具体的には、アーク溶融の開始時にモールド３０の内面３０ｉに設けられた多数の通気孔３２からの吸引力を強めて透明層１１を形成し、透明層１１の形成後に吸引力を弱めて気泡層１２を形成する。
【００７７】
アーク熱は原料シリカ粉の堆積層１６の内側から外側に向かって徐々に伝わり原料シリカ粉を融解していくので、原料シリカ粉が融解し始めるタイミングで減圧条件を変えることにより、透明層１１と気泡層１２とを作り分けることができる。シリカ粉が融解するタイミングで減圧を強める減圧溶融を行えば、アーク雰囲気ガスがガラス中に閉じ込められず、気泡を含まない石英ガラスになる。また、シリカ粉が融解するタイミングで減圧を弱める通常溶融（大気圧溶融）を行えば、アーク雰囲気ガスがガラス中に閉じ込められ、多くの気泡を含む石英ガラスになる。減圧溶融時や通常溶融時に、例えばアーク電極３１の配置や電流を変更して部分的に溶融量を変化させることで、透明層１１や気泡層１２の厚みを部位毎に調整することができる。
【００７８】
その後、アーク加熱を終了し、ルツボを冷却する。以上により、ルツボ壁の内側から外側に向かって透明層１１及び気泡層１２が順に設けられ、さらに気泡層１２の表面（ルツボの外面）に半溶融層１３が形成された石英ガラスルツボ１が完成する（図１参照）。このように、最終製品の石英ガラスルツボ１の外面には半溶融層１３が形成されているため、赤外線透過率が大きく低下し、そのルツボ個体差や部位ごとの差も大きくなる。しかし、半溶融層１３を除去した状態でルツボの赤外線透過率を測定することにより、実使用状態に合わせたルツボの評価が可能となる。したがって、結晶引き上げ工程中のルツボの赤外線透過率をより精密に制御することができ、これにより目的の酸素濃度を有するシリコン単結晶の製造歩留まりを高めることができる。
【００７９】
以上説明したように、本実施形態による石英ガラスルツボ１は、半溶融層を除いた状態でのコーナー部の赤外線透過率が２５〜５１％であり、かつ、半溶融層を除いた状態での側壁部並びに底部の赤外線透過率よりも低いので、ルツボのコーナー部からの過度な入熱を抑えてルツボの溶損を抑えることができ、ルツボからシリコン融液への酸素供給を抑えて低酸素濃度のシリコン単結晶を製造することができる。また実際の使用状態に近い状態でルツボの赤外線透過率を評価することで結晶引き上げ工程中のルツボの赤外線透過率をより精密に制御することができ、これにより低酸素濃度のシリコン単結晶の製造歩留まりを高めることができる。
【００８０】
図８は、本発明の他の実施の形態による石英ガラスルツボの構成を示す略斜視図である。また図９は、図８の石英ガラスルツボの略側面断面図である。
【００８１】
図８及び図９に示すように、この石英ガラスルツボ１の特徴は、シリコン単結晶の引き上げ工程に使用可能な状態を維持しつつ、半溶融層１３の一部が除去された半溶融層除去部１３Ｘを備えている点にある。半溶融層除去部１３Ｘは、半溶融層１３の一部が除去された領域であるが、上記のように完全に除去しなくてもよく、半溶融層１３が形成されたルツボの外面の表面粗さがある程度小さくなるようにルツボ片を加工すれば足りる。半溶融層除去部１３Ｘは半溶融層を部分的に除去した領域であるため、半溶融層除去部１３Ｘの周囲は半溶融層１３に取り囲まれている。
【００８２】
本実施形態による石英ガラスルツボ１は、側壁部１０ａ、底部１０ｂ、コーナー部１０ｃを有すると共に、側壁部１０ａに設けられた第１の半溶融層除去部１３Ｘ１と、コーナー部に設けられた第２の半溶融層除去部１３Ｘ２と、底部に設けられた第３の半溶融層除去部１３Ｘ３とを有している。ルツボの各部位において半溶融層除去部１３Ｘは１つだけ設けられていてもよく、複数設けられていてもよい。例えば、側壁部１０ａの上側と下側に半溶融層除去部１３Ｘを１つずつ設けてもよく、３つ以上の半溶融層除去部１３Ｘを一定間隔で設けることも可能である。この場合、ルツボの各部位に設けられた複数の半溶融層除去部１３Ｘは、図示のようにルツボの底部中心とリム上端の任意の一点とを結ぶ走査ライン上に設けられることが好ましい。
【００８３】
半溶融層除去部１３Ｘの大きさは、赤外線透過率を測定できる限りにおいて特に限定されないが、石英ガラスルツボの特性に悪影響を与えることがないようにできるだけ小さくすることが好ましい。このように、石英ガラスルツボ１の外面１０ｏに複数の半溶融層除去部１３Ｘを設けることにより、半溶融層の影響を受けていない石英ガラスルツボの赤外線透過率を実質的に非破壊で検査することができ、検査後の石英ガラスルツボ１を用いてシリコン単結晶を引き上げることができる。
【００８４】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００８５】
例えば、上記実施形態では、石英ガラスルツボから切り出したルツボ片を用いて赤外線透過率を測定する破壊検査としたが、石英ガラスルツボを破壊せずに非破壊で、ルツボ外面の一部の半溶融層を除去して、その除去した部分に赤外光を照射して赤外線透過率を測定することも可能である。この非破壊で検査した場合には、チョクラルスキー法によるシリコン単結晶の製造に、赤外線透過率測定後の石英ガラスルツボを供することができる。
【実施例１】
【００８６】
＜半溶融層の表面粗さと赤外線透過率との関係についての考察＞
半溶融層がルツボの赤外線透過率に与える影響について考察した。この考察では、まず口径８００ｍｍ（３２インチ）の石英ガラスルツボを用意し、その側壁部から約３０ｍｍ角のルツボ片を切り出し、このルツボ片サンプルの外面の半溶融層を何ら研磨することなく外面の表面粗さをJIS B0601-2001の規格に従って測定したところ、算術平均粗さＲａは３０μｍであった。【００８７】
次に、ルツボ片サンプルの赤外線透過率を測定した。赤外線透過率の測定では、波長０．５〜３．５μｍ、ピーク波長１．０μｍの赤外線ランプより４３ｍｍの位置に、受光部径２２ｍｍのレーザーパワーメーター（受光装置）を設置し、約３０ｍｍ角のルツボ片サンプルを受光部に置いてその透過光を測定したときの値をＷ１とし、サンプルを受光部に置かないブランク状態での値をＷ０とするとき、Ｗ１／Ｗ０×１００［％］を赤外線透過率とした。その結果、ルツボ片サンプルの赤外線透過率は３６％であった。【００８８】
次にこのルツボ片サンプルの外面を少し研磨した後、外面の外面粗さを測定したところ、算術平均粗さＲａは２０μｍとなった。このルツボ片サンプルの赤外線透過率を測定したところ、赤外線透過率は３８％となった。【００８９】
次にこのルツボ片サンプルの外面をさらに少し研磨した後、外面の表面粗さを測定したところ、算術平均粗さＲａは１５μｍとなった。このルツボ片サンプルの赤外線透過率を測定したところ、赤外線透過率は４９％となった。【００９０】
次にこのルツボ片サンプルの外面をさらに少し研磨した後、外面の表面粗さを測定したところ、算術平均粗さＲａは５μｍとなった。このルツボ片サンプルの赤外線透過率を測定したところ、赤外線透過率は前回と変わらず４９％となった。【００９１】
以上の結果から、石英ガラスルツボの外面の算術平均粗さＲａが１５μｍとなるまで外面を研磨して平滑化すれば、半溶融層の影響が実質的にない状態でルツボの赤外線透過率を評価できることが分かった。【００９２】
＜半溶融層を除去して測定したルツボの各部位の赤外線透過率についての考察＞
口径８００ｍｍ（３２インチ）の石英ガラスルツボのサンプル＃１〜＃１２を用意し、半溶融層を除去した後、ルツボの外面の算術表面粗さＲａを測定したところ、Ｒａ＝１〜２μｍ程度であった。続いて、ルツボの各部位の赤外線透過率を測定した。ルツボの側壁部の測定位置は、ルツボの側壁部の高さ方向の中央の位置とし、コーナー部の測定位置は、コーナー部の肉厚最大位置とし、底部の測定位置は、ルツボの底部中心位置とした。赤外線透過率の測定方法は上述の通りである。その後、赤外線透過率の測定に使用したルツボと同条件で製造したルツボ＃１〜＃１２を用いて同じ引き上げ条件下でシリコン単結晶をＣＺ法により育成した。【００９３】
次に、シリコン単結晶からウェーハサンプルを採取して酸素濃度を測定した。具体的には、サンプルの採取位置は凝固率が３０〜６０％の範囲内とし、この範囲内の同じ位置から５枚のウェーハサンプルを取得し、各ウェーハの酸素濃度（Old ASTM_F121 (1979)）を測定し、酸素濃度の平均値を求めた。ルツボサンプル＃１〜＃１２から引き上げられた単結晶の酸素濃度の測定結果を図１０に示す。【００９４】
実施例１による石英ガラスルツボのサンプル＃１の側壁部、コーナー部及び底部の赤外線透過率はそれぞれ５５％、４６％、５２％であった。このルツボサンプル＃１を用いて引き上げたシリコン単結晶中の酸素濃度は９×１０１７〜１２×１０１７ａｔｏｍｓ／ｃｍ３の範囲内の特に低い値となり、単結晶は有転位化しなかった。【００９５】
実施例２による石英ガラスルツボのサンプル＃２の側壁部、コーナー部及び底部の赤外線透過率はそれぞれ７０％、２５％、５０％であった。このルツボサンプル＃２を用いて引き上げたシリコン単結晶中の酸素濃度は９×１０１７〜１２×１０１７ａｔｏｍｓ／ｃｍ３の範囲内の特に低い値となり、単結晶は有転位化しなかった。【００９６】
実施例３による石英ガラスルツボのサンプル＃３の側壁部、コーナー部及び底部の赤外線透過率はそれぞれ５６％、３３％、３６％であった。このルツボサンプル＃３を用いて引き上げたシリコン単結晶中の酸素濃度は９×１０１７〜１２×１０１７ａｔｏｍｓ／ｃｍ３の範囲内の特に低い値となり、単結晶は有転位化しなかった。【００９７】
実施例４による石英ガラスルツボのサンプル＃４の側壁部、コーナー部及び底部の赤外線透過率はそれぞれ８４％、４６％、５７％であった。このルツボサンプル＃４を用いて引き上げたシリコン単結晶中の酸素濃度は９×１０１７〜１２×１０１７ａｔｏｍｓ／ｃｍ３の範囲内の特に低い値となり、単結晶は有転位化しなかった。【００９８】
実施例５による石英ガラスルツボのサンプル＃５の側壁部、コーナー部及び底部の赤外線透過率はそれぞれ５２％、５１％、７０％であった。このルツボサンプル＃５を用いて引き上げたシリコン単結晶中の酸素濃度は９×１０１７〜１２×１０１７ａｔｏｍｓ／ｃｍ３の範囲内の値となり、単結晶は有転位化しなかった。【００９９】
実施例６による石英ガラスルツボのサンプル＃６の側壁部、コーナー部及び底部の赤外線透過率はそれぞれ４６％、３９％、５１％であった。このルツボサンプル＃６を用いて引き上げたシリコン単結晶中の酸素濃度は９×１０１７〜１２×１０１７ａｔｏｍｓ／ｃｍ３の範囲内の値となり、単結晶は有転位化しなかった。【０１００】
比較例１による石英ガラスルツボのサンプル＃７の側壁部、コーナー部及び底部の赤外線透過率はそれぞれ８６％、６５％、５９％であり、コーナー部の赤外線透過率が高かった。このルツボサンプル＃７を用いて引き上げたシリコン単結晶中の酸素濃度は１２×１０１７ａｔｏｍｓ／ｃｍ３よりも大きくなり、低酸素化の目標値に達しなかったが、単結晶は有転位化しなかった。【０１０１】
比較例２による石英ガラスルツボのサンプル＃８の側壁部、コーナー部及び底部の赤外線透過率はそれぞれ５２％、５８％、７２％であり、コーナー部の赤外線透過率が高かった。このルツボサンプル＃８を用いて引き上げたシリコン単結晶中の酸素濃度は１２×１０１７ａｔｏｍｓ／ｃｍ３よりも大きくなり、低酸素化の目標値に達しなかったが、単結晶は有転位化しなかった。【０１０２】
比較例３による石英ガラスルツボのサンプル＃９の側壁部、コーナー部及び底部の赤外線透過率はそれぞれ５６％、２０％、３３％であり、コーナー部及び底部の赤外線透過率が低かった。このルツボサンプル＃９を用いて引き上げたシリコン単結晶中の酸素濃度は９×１０１７〜１２×１０１７ａｔｏｍｓ／ｃｍ３の範囲内の特に低い値となったが、単結晶中に転位が発生した。【０１０３】
比較例４による石英ガラスルツボのサンプル＃１０の側壁部、コーナー部及び底部の赤外線透過率はそれぞれ３９％、２４％、４６％であり、側壁部及びコーナー部の赤外線透過率が低かった。このルツボサンプル＃１０を用いて引き上げたシリコン単結晶中の酸素濃度は９×１０１７〜１２×１０１７ａｔｏｍｓ／ｃｍ３の範囲内となったが、単結晶中に転位が発生した。【０１０４】
比較例５による石英ガラスルツボのサンプル＃１１の側壁部、コーナー部及び底部の赤外線透過率はそれぞれ５０％、２０％、４０％であり、コーナー部の赤外線透過率が低かった。このルツボサンプル＃１１を用いて引き上げたシリコン単結晶中の酸素濃度は９×１０１７〜１２×１０１７ａｔｏｍｓ／ｃｍ３の範囲内となったが、単結晶中に転位が発生した。【０１０５】
比較例６による石英ガラスルツボのサンプル＃１２の側壁部、コーナー部及び底部の赤外線透過率はそれぞれ５０％、５５％、４０％であり、コーナー部の赤外線透過率が高かった。このルツボサンプル＃１２を用いて引き上げたシリコン単結晶中の酸素濃度は１２×１０１７ａｔｏｍｓ／ｃｍ３よりも大きくなり、低酸素化の目標値に達しなかったが、単結晶は有転位化しなかった。【０１０６】
＜赤外線透過率の評価方法とシリコン単結晶中の酸素濃度との関係性の考察＞
３２インチ石英ガラスルツボの６つのサンプルＡ１〜Ｆ１を用意し、これらのサンプルの赤外線透過率を従来及び本発明の評価方法を用いて評価した。詳細には、まず石英ガラスルツボの最終製品の外面を削らずにそのままの状態で赤外線透過率を測定した。その後、外面を削って半溶融層を除去した状態で赤外線透過率を測定した。このときの赤外線透過率の測定位置は、結晶酸素濃度との相関性の高いルツボのコーナー部の肉厚最大位置とした。また赤外線透過率の測定箇所はルツボの周方向の４箇所（９０度ピッチ）とし、４箇所の赤外線透過率の平均値を最終的な測定値とした。ルツボの赤外線透過率の測定は破壊検査であり、ルツボのコーナー部から一部を切り出して、その外面の半溶融層を除去する前後の赤外線透過率を測定した。従来及び本発明の評価方法によるコーナー部の赤外線透過率の測定結果を図１１に示す。【０１０７】
次に、赤外線透過率評価用サンプルＡ１〜Ｆ１の各々と同一条件でそれぞれ製造された６つの石英ルツボの結晶引き上げ用サンプルＡ２〜Ｆ２を用いて、チョクラルスキー法による同一条件下でシリコン単結晶を育成した。上記のように、ルツボの赤外線透過率の測定は破壊検査であり、完全に同じルツボを使用することはできないので、サンプルＡ１〜Ｆ１と同一条件でそれぞれ製造したルツボサンプルＡ２〜Ｆ２を実質同一のルツボとみなしてシリコン単結晶の引き上げを行った。【０１０８】
次に、各ルツボサンプルＡ２〜Ｆ２を用いて引き上げられたシリコン単結晶からウェーハサンプルを採取して各ウェーハの酸素濃度を測定した。シリコン単結晶の凝固率が３０〜６０％の範囲内の同じ部位から切り出した５枚のウェーハサンプルを取得し、各ウェーハの酸素濃度（Old ASTM_F121 (1979)）を測定し、これら酸素濃度の測定値の平均値を求めた。その結果を赤外線透過率と共に図１１に示す。【０１０９】
図１２（ａ）及び（ｂ）は、図１１に示した石英ガラスルツボの赤外線透過率と結晶酸素濃度の関係性を示す散布図及び回帰直線であり、特に図１２（ａ）は従来の評価方法、図１２（ｂ）は本発明の評価方法をそれぞれ示している。図１２（ａ）及び（ｂ）の横軸は赤外線透過率の測定値（％）であり、縦軸は結晶酸素濃度（×１０１７ａｔｏｍｓ／ｃｍ３）である。【０１１０】
図１２（ａ）に示すように、従来の評価方法で測定したルツボの赤外線透過率に対する結晶酸素濃度の回帰直線の決定係数Ｒ２は０．６２３となった。一方、図１２（ｂ）に示すように、本発明の評価方法で測定した赤外線透過率に対する結晶酸素濃度の回帰直線の決定係数Ｒ２＝０．９１９６となり、従来の評価方法よりも結晶酸素濃度に対する相関性が高かった。以上の結果から、半溶融層を除去して赤外線透過率を測定する本発明の評価方法は、石英ガラスルツボの赤外線透過率の好適な評価方法であることが確認された。
【符号の説明】
【０１１１】
１    石英ガラスルツボ
１ｓ    ルツボ片
５    シリコン融液
１０ａ    側壁部
１０ｂ    底部
１０ｃ    コーナー部
１０ｉ    ルツボの内面
１０ｏ    ルツボの外面
１１    透明層
１２    気泡層
１３    半溶融層
１６    原料シリカ粉の堆積層
１６Ａ    合成シリカ粉
１６Ｂ    天然シリカ粉
２０    カーボンサセプタ
２１    赤外線ランプ
２２    レーザーパワーメーター
３０    モールド
３０ｉ    モールドの内面
３１    アーク電極
３２    通気孔
【図１】
2020137648.tif 000003
【図２】
2020137648.tif 000004
【図３】
2020137648.tif 000005
【図４】
2020137648.tif 000006
【図５】
2020137648.tif 000007
【図６】
2020137648.tif 000008
【図７】
2020137648.tif 000009
【図８】
2020137648.tif 000010
【図９】
2020137648.tif 000011
【図１０】
2020137648.tif 000012
【図１１】
2020137648.tif 000013
【図１２】
2020137648.tif 000014
【手続補正書】
【提出日】令和3年6月14日(2021.6.14)
【手続補正１】
【補正対象書類名】明細書
【補正対象項目名】００３０
【補正方法】変更
【補正の内容】
【００３０】
【図１】図１は、本発明の実施の形態による石英ガラスルツボの構造を示す略側面断面図である。
【図２】図２は、図１のＸ部における石英ガラスルツボの部分拡大図である。
【図３】図３（ａ）及び（ｂ）は、石英ガラスルツボの半溶融層の状態変化を説明するための図であって、図３（ａ）は使用前の状態、図３（ｂ）は使用中の状態をそれぞれ示している。
【図４】図４は、石英ガラスルツボの赤外線透過率の測定方法を示すフローチャートである。
【図５】図５は、石英ガラスルツボの赤外線透過率の測定方法を示す模式図である。
【図６】図６は、上述した赤外線透過率の評価方法を含む石英ガラスルツボの製造方法を示すフローチャートである。
【図７】図７は、回転モールド法による石英ガラスルツボの製造方法を説明するための模式図である。
【図８】図８は、本発明の他の実施の形態による石英ガラスルツボの構成を示す略斜視図である。
【図９】図９は、図８の石英ガラスルツボの略側面断面図である。
【図１０】図１０は、石英ガラスルツボのサンプル＃１〜＃１２の各部位の半溶融層を除去して測定された赤外線透過率とそれらのルツボサンプルを用いて引き上げられたシリコン単結晶の酸素濃度の測定結果を示す表である。
【図１１】図１１は、従来及び本発明の評価方法によるルツボのコーナー部の赤外線透過率の測定結果並びに当該ルツボを用いて製造されたシリコン単結晶の酸素濃度を示す表である。
【図１２】図１２（ａ）及び（ｂ）は、石英ルツボの赤外線透過率の測定結果と結晶酸素濃度の関係性を示す散布図及び回帰直線であり、横軸は赤外線透過率の測定値、縦軸は結晶酸素濃度をそれぞれ示している。
【手続補正２】
【補正対象書類名】明細書
【補正対象項目名】００５２
【補正方法】変更
【補正の内容】
【００５２】
図３（ａ）及び（ｂ）は、石英ガラスルツボ１の半溶融層１３の状態変化を説明するための図であって、図３（ａ）は使用前の状態、図３（ｂ）は使用中の状態をそれぞれ示している。
【手続補正３】
【補正対象書類名】明細書
【補正対象項目名】００５３
【補正方法】変更
【補正の内容】
【００５３】
図３（ａ）に示すように、使用前の製品状態の石英ガラスルツボ１には半溶融層１３が形成されている。上記のように、半溶融層１３は原料シリカ粉の一部が不完全に溶融した状態で固化した層であり、その表面状態は原料シリカ粉の粒度分布や溶融条件の違いによってルツボ製品ごとに多少のばらつきがあり、赤外線透過率にも個体差が生じている。またルツボの表面状態の差は、側壁部１０ａ、コーナー部１０ｃ、底部１０ｂといったルツボの部位ごとにも生じている。このようなルツボがカーボンサセプタ内に設置されて高温下で実際に使用されると半溶融層１３の状態が変化する。
【手続補正４】
【補正対象書類名】明細書
【補正対象項目名】００８１
【補正方法】変更
【補正の内容】
【００８１】
図８及び図９に示すように、この石英ガラスルツボ１の特徴は、シリコン単結晶の引き上げ工程に使用可能な状態を維持しつつ、半溶融層１３の一部が除去された半溶融層除去部１３Ｘを備えている点にある。半溶融層除去部１３Ｘは、半溶融層１３の一部が除去された領域であるが、上記のように完全に除去しなくてもよく、半溶融層１３が形成されたルツボの外面の表面粗さがある程度小さくなるようにルツボを加工すれば足りる。半溶融層除去部１３Ｘは半溶融層を部分的に除去した領域であるため、半溶融層除去部１３Ｘの周囲は半溶融層１３に取り囲まれている。
【手続補正５】
【補正対象書類名】明細書
【補正対象項目名】００８５
【補正方法】変更
【補正の内容】
【００８５】
例えば、上記実施形態では、石英ガラスルツボから切り出したルツボ片を用いて赤外線透過率を測定する破壊検査とするか、あるいは石英ガラスルツボを破壊せずに非破壊で、ルツボ外面の一部の半溶融層を除去して、その除去した部分に赤外光を照射して赤外線透過率を測定したが、この非破壊で検査した場合には、チョクラルスキー法によるシリコン単結晶の製造に、赤外線透過率測定後の石英ガラスルツボを供することができる。
【手続補正６】
【補正対象書類名】明細書
【補正対象項目名】００８７
【補正方法】変更
【補正の内容】
【００８７】
次に、ルツボ片サンプルの赤外線透過率を測定した。赤外線透過率の測定では、波長０．５〜３．５μｍ、ピーク波長１．０μｍの赤外線ランプより４３ｍｍ離れた位置に、受光部径２２ｍｍのレーザーパワーメーター（受光装置）を設置し、約３０ｍｍ角のルツボ片サンプルを受光部に置いてその透過光を測定したときの値をＷ１とし、サンプルを受光部に置かないブランク状態での値をＷ０とするとき、Ｗ１／Ｗ０×１００［％］を赤外線透過率とした。その結果、ルツボ片サンプルの赤外線透過率は３６％であった。
【国際調査報告】
2020137648.tif 000015
2020137648.tif 000016
2020137648.tif 000017
2020137648.tif 000018